ПРИМЕНЕНИЕ СПОСОБСТВУЮЩИХ СОВМЕСТНОМУ ИЗМЕЛЬЧЕНИЮ ДОБАВОК В СПОСОБЕ ПОЛУЧЕНИЯ СОВМЕСТНО ИЗМЕЛЬЧЕННЫХ ПРИРОДНОГО И ОСАЖДЕННОГО КАРБОНАТОВ КАЛЬЦИЯ, ПОЛУЧАЕМЫЕ СУСПЕНЗИИ И СУХИЕ ПИГМЕНТЫ И ИХ ПРИМЕНЕНИЯ

1. Применение в способе получения совместно измельченных GCC и РСС, включающем стадии
1. получения
(а) водной суспензии GCC, включающей, в случае необходимости, по меньшей мере, один диспергатор и/или, по меньшей мере, одну способствующую измельчению добавку,
(b) и водной суспензии РCC, включающей, в случае необходимости, по меньшей мере, один диспергатор;
2. совместного измельчения вышеуказанных водных суспензий GCC и РСС, таких, которые получены на стадии 1);
3. в случае необходимости, концентрирования водной суспензии совместно измельченных GCC и РСС, такой, как полученная на стадии 2),
4. в случае необходимости, высушивания водной суспензии совместно измельченных GCC и РСС, такой, как полученная на стадии 2) или 3);
способствующей совместному измельчению добавки, отличающееся тем, что
а) вышеуказанная добавка состоит из, по меньшей мере, гомополимера и/или из, по меньшей мере, сополимера акриловой кислоты, частично нейтрализованного, и степень молярной нейтрализации кислотных групп которого составляет ниже 75%, в расчете на совокупность кислотных групп,
b) и тем, что ее вводят
между стадией 1) и стадией 2) в водную суспензию GCC, полученную на стадии 1а), и/или в водную суспензию РСС, полученную на стадии 1b), и/или в смесь этих двух суспензий,
и/или на стадии 2) совместного измельчения,
и, в случае необходимости, между стадией 2) и стадией 3),
и, в случае необходимости, на стадии 3).
2. Применение по п.1, отличающееся тем, что используют от 0,5 до 2%, в расчете на сухую массу, способствующей совместному измельчению добавки по отношению к общей сухой массе GCC и РСС.
3. Применение по п.2, отличающееся тем, что способствующая совместному измельчению добавка имеет степень молярной нейтрализации кислотных групп ниже 75%, предпочтительно, ниже 50% и, в высшей степени предпочтительно, ниже 20%, в расчете на совокупность кислотных групп.
4. Применение по п.3, отличающееся тем, что способствующую совместному измельчению добавку нейтрализуют гидроксидами, карбонатами, гидрокарбонатами натрия и калия, гидроксидами, оксидами кальция и магния, гидроксидом аммония или их смесями, предпочтительно, гидроксидами, карбонатами, гидрокарбонатами натрия и калия, гидроксидом аммония или их смесями, и, в высшей степени предпочтительно, гидроксидом натрия.
5. Применение по п.4, отличающееся тем, что способствующая совместному измельчению добавка обладает молекулярной массой в диапазоне от 4000 до 15000 г/моль, предпочтительно, от 4000 до 10000 г/моль.
6. Применение по п.5, отличающееся тем, что способствующая совместному измельчению добавка имеет показатель полимолекулярности в диапазоне от 1,5 до 3,5, предпочтительно, от 1,5 до 2,5.
1
4
7. Применение по п.6, отличающееся тем, что способствующая совместному измельчению добавка, когда речь идет о сополимере акриловой кислоты, включает, по меньшей мере, один другой мономер, чем акриловая кислота, выбираемый из мономеров с этиленовой ненасыщенностью и с группой монокарбоновой кислоты, таких как метакриловая кислота, или еще полуэфиров двухосновных кислот, таких как (С-С)-моноэфиры малеиновой или итаконовой кислот, или их смесей, или выбираемый из мономеров с этиленовой ненасыщенностью и группой дикарбоновой кислоты, таких как кротоновая кислота, изокротоновая кислота, коричная кислота, итаконовая кислота, малеиновая кислота, или еще ангидридов карбоновых кислот, таких как малеиновый ангидрид, или выбираемый из мономеров с этиленовой ненасыщенностью и сульфогруппой, таких как 2-акриламидо-2-метилпропансульфокислота, металлилсульфонат натрия, винилсульфокислота и стиролсульфокислота, или же еще выбираемый из мономеров с этиленовой ненасыщенностью и группой фосфорной кислоты, таких как винилфосфорная кислота, этиленгликольфосфатметакрилат, пропиленгликольфосфатметакрилат, этиленгликольфосфатакрилат, пропиленгликольфосфатакрилат и их этоксилаты, или же еще выбираемый из мономеров с этиленовой ненасыщенностью и группой фосфоновой кислоты, таких как винилфосфоновая кислота, или их смесей.
8. Применение по п.7, отличающееся тем, что водная суспензия РСС, полученная на стадии 1b), содержит, по меньшей мере, диспергатор РСС, который представляет собой гомополимер и/или сополимер акриловой кислоты, сочетающий все следующие характеристики:
степень молярной нейтрализации кислотных групп выше 80%, предпочтительно, выше 90%, в расчете на совокупность кислотных групп, и который, в высшей степени предпочтительно, полностью нейтрализован;
молекулярная масса в диапазоне от 10000 г/моль до 15000 г/моль, предпочтительно, от 12000 г/моль до 14000 г/моль;
показатель полимолекулярности в диапазоне от 1,5 до 2,5.
9. Применение по п.8, отличающееся тем, что в водной суспензии РСС, полученной на стадии 1b), используют от 0,5% до 2%, предпочтительно, от 0,5% до 1%, в расчете на сухую массу, диспергатора РСС по отношению к сухой массе РСС.
10. Применение по п.9, отличающееся тем, что диспергатор РСС нейтрализуют гидроксидами, карбонатами, гидрокарбонатами натрия, калия, гидроксидом аммония или их смесями, и, предпочтительно, гидроксидом натрия.
1
4
11. Применение по п.10, отличающееся тем, что диспергатор, используемый в суспензии РСС, полученной на стадии 1b), когда речь идет о сополимере акриловой кислоты, включает, по меньшей мере, один другой мономер, чем акриловая кислота, выбираемый из мономеров с этиленовой ненасыщенностью и с группой монокарбоновой кислоты, таких как метакриловая кислота, или еще полуэфиров двухосновных кислот, таких как (С-С)-моноэфиры малеиновой или итаконовой кислот, или их смесей, или выбираемый из мономеров с этиленовой ненасыщенностью и группой дикарбоновой кислоты, таких как кротоновая кислота, изокротоновая кислота, коричная кислота, итаконовая кислота, малеиновая кислота, или еще ангидридов карбоновых кислот, таких как малеиновый ангидрид, или выбираемый из мономеров с этиленовой ненасыщенностью и сульфогруппой, таких как 2-акриламидо-2-метилпропансульфокислота, металлилсульфонат натрия, винилсульфокислота и стиролсульфокислота, или же еще выбираемый из мономеров с этиленовой ненасыщенностью и группой фосфорной кислоты, таких как винилфосфорная кислота, этиленгликольфосфатметакрилат, пропиленгликольфосфатметакрилат, этиленгликольфосфатакрилат, пропиленгликольфосфатакрилат и их этоксилаты, или же еще выбираемый из мономеров с этиленовой ненасыщенностью и группой фосфоновой кислоты, таких как винилфосфоновая кислота, или их смесей.
12. Водные суспензии совместно измельченных GCC и РСС, отличающиеся тем, что они содержат, по меньшей мере, одну способствующую совместному измельчению GCC и РСС добавку, которая состоит из, по меньшей мере, гомополимера и/или, по меньшей мере, сополимера акриловой кислоты, частично нейтрализованного, и степень молярной нейтрализации кислотных групп которой составляет ниже 75%, в расчете на совокупность кислотных групп.
13. Водные суспензии совместно измельченных GCC и РСС по п.12, отличающиеся тем, что они содержат от 0,5 до 2%, в расчете на сухую массу, способствующей совместному измельчению GCC и РСС добавки, по отношению к общей сухой массе GCC и РСС.
14. Водные суспензии совместно измельченных GCC и РСС по любому из пп.12 или 13, отличающиеся тем, что способствующая совместному измельчению GCC и РСС добавка имеет степень молярной нейтрализации кислотных групп ниже 75%, предпочтительно, ниже 50% и, в высшей степени предпочтительно, ниже 20%, в расчете на совокупность кислотных групп.
15. Водные суспензии совместно измельченных GCC и РСС по п.14, отличающиеся тем, что способствующую совместному измельчению GCC и РСС добавку нейтрализуют гидроксидами, карбонатами, гидрокарбонатами натрия и калия, гидроксидами, оксидами кальция и магния, гидроксидом аммония или их смесями, предпочтительно, гидроксидами, карбонатами, гидрокарбонатами натрия и калия, гидроксидом аммония или их смесями и, в высшей степени предпочтительно, гидроксидом натрия.
16. Водные суспензии совместно измельченных GCC и РСС по п.15, отличающиеся тем, что способствующая совместному измельчению GCC и РСС добавка обладает молекулярной массой в диапазоне от 4000 до 15000 г/моль, предпочтительно, от 4000 до 10000 г/моль.
17. Водные суспензии совместно измельченных GCC и РСС по п.16, отличающиеся тем, что способствующая совместному измельчению GCC и РСС добавка имеет показатель полимолекулярности в диапазоне от 1,5 до 3,5, предпочтительно, от 1,5 до 2,5.
1
4
18. Водные суспензии совместно измельченных GCC и РСС по п.17, отличающиеся тем, что способствующая совместному измельчению GCC и РСС добавка, когда речь идет о сополимере акриловой кислоты, включает, по меньшей мере, один другой мономер, чем акриловая кислота, выбираемый из мономеров с этиленовой ненасыщенностью и с группой монокарбоновой кислоты, таких как метакриловая кислота, или еще полуэфиров двухосновных кислот, таких как (С-С)-моноэфиры малеиновой или итаконовой кислот, или их смесей, или выбираемый из мономеров с этиленовой ненасыщенностью и группой дикарбоновой кислоты, таких как кротоновая кислота, изокротоновая кислота, коричная кислота, итаконовая кислота, малеиновая кислота, или еще ангидридов карбоновых кислот, таких как малеиновый ангидрид, или выбираемый из мономеров с этиленовой ненасыщенностью и сульфогруппой, таких как 2-акриламидо-2-метилпропансульфокислота, металлилсульфонат натрия, винилсульфокислота и стиролсульфокислота, или же еще выбираемый из мономеров с этиленовой ненасыщенностью и группой фосфорной кислоты, таких как винилфосфорная кислота, этиленгликольфосфатметакрилат, пропиленгликольфосфатметакрилат, этиленгликольфосфатакрилат, пропиленгликольфосфатакрилат и их этоксилаты, или же еще выбираемый из мономеров с этиленовой ненасыщенностью и группой фосфоновой кислоты, таких как винилфосфоновая кислота, или их смесей.
19. Водные суспензии совместно измельченных GCC и РСС по п.18, отличающиеся тем, что они содержат процент, в расчете на сухую массу, РСС, по отношению к общей сухой массе GCC и РСС, составляющий от 10 до 90%, предпочтительно, от 20% до 80%, в высшей степени предпочтительно, от 30 до 70%.
20. Водные суспензии совместно измельченных GCC и РСС по п.19, отличающиеся тем, что они содержат процент, в расчете на общую сухую массу, РСС и GCC, по отношению к общей массе композиции, выше 70%, предпочтительно, выше 72%, в высшей степени предпочтительно, выше 74%.
30
70
x
21. Водные суспензии совместно измельченных GCC и РСС по п.20, отличающиеся тем, что частицы GCC и РСС, которые они содержат, обладают коэффициентом распределения (100×d/d, где d означает средний диаметр, такой, что х мас.% частиц имеют диаметр меньше этого среднего диаметра) выше 30, предпочтительно, выше 40, в высшей степени предпочтительно, выше 45.
22. Водные суспензии совместно измельченных GCC и РСС по п.21, отличающиеся тем, что частицы GCC и РСС, которые они содержат, имеют средний диаметр меньше 0,7 мкм, предпочтительно, меньше 0,5 мкм, в высшей степени предпочтительно, меньше 0,3 мкм.
23. Водные суспензии совместно измельченных GCC и РСС по п.22, отличающиеся тем, что они содержат, по меньшей мере, один диспергатор РСС, который представляет собой гомополимер и/или сополимер акриловой кислоты, сочетающий все следующие характеристики:
степень молярной нейтрализации кислотных групп выше 80%, предпочтительно, выше 90%, в расчете на совокупность кислотных групп, и который, в высшей степени предпочтительно, полностью нейтрализован;
молекулярная масса в диапазоне от 10000 до 15000 г/моль, предпочтительно, от 12000 до 14000 г/моль;
показатель полимолекулярности в диапазоне от 1,5 до 2,5.
24. Водные суспензии совместно измельченных GCC и РСС по п.23, отличающиеся тем, что они содержат от 0,5 до 2%, предпочтительно, от 0,5 до 1%, в расчете на сухую массу, вышеуказанного диспергатора РСС, по отношению к сухой массе РСС.
25. Водные суспензии совместно измельченных GCC и РСС по любому из пп.23 или 24, отличающиеся тем, что диспергатор РСС нейтрализуют гидроксидами, карбонатами, гидрокарбонатами натрия, калия, гидроксидом аммония или их смесями, и, предпочтительно, гидроксидом натрия.
1
4
26. Водные суспензии совместно измельченных GCC и РСС по п.25, отличающиеся тем, что диспергатор РСС, когда речь идет о сополимере акриловой кислоты, включает, по меньшей мере, один другой мономер, чем акриловая кислота, выбираемый из мономеров с этиленовой ненасыщенностью и с группой монокарбоновой кислоты, таких как метакриловая кислота, или еще полуэфиров двухосновных кислот, таких как (С-С)-моноэфиры малеиновой или итаконовой кислот, или их смесей, или выбираемый из мономеров с этиленовой ненасыщенностью и группой дикарбоновой кислоты, таких как кротоновая кислота, изокротоновая кислота, коричная кислота, итаконовая кислота, малеиновая кислота, или еще ангидридов карбоновых кислот, таких как малеиновый ангидрид, или выбираемый из мономеров с этиленовой ненасыщенностью и сульфогруппой, таких как 2-акриламидо-2-метилпропансульфокислота, металлилсульфонат натрия, винилсульфокислота и стиролсульфокислота, или же еще выбираемый из мономеров с этиленовой ненасыщенностью и группой фосфорной кислоты, таких как винилфосфорная кислота, этиленгликольфосфатметакрилат, пропиленгликольфосфатметакрилат, этиленгликольфосфатакрилат, пропиленгликольфосфатакрилат и их этоксилаты, или же еще выбираемый из мономеров с этиленовой ненасыщенностью и группой фосфоновой кислоты, таких как винилфосфоновая кислота, или их смесей.
27. Сухие пигменты на основе совместно измельченных GCC и РСС, отличающиеся тем, что они содержат, по меньшей мере, одну способствующую совместному измельчению GCC и РСС добавку, которая представляет собой, по меньшей мере, гомополимер и/или, по меньшей мере, сополимер акриловой кислоты, частично нейтрализованный, и степень молярной нейтрализации кислотных групп которого составляет ниже 75%, в расчете на совокупность кислотных групп.
28. Сухие пигменты на основе совместно измельченных GCC и РСС по п.27, отличающиеся тем, что они содержат процент, в расчете на сухую массу, РСС, по отношению к общей сухой массе GCC и РСС, составляющий от 10 до 90%, предпочтительно, от 20 до 80%, в высшей степени предпочтительно, от 30 до 70%.
29. Сухие пигменты на основе совместно измельченных GCC и РСС по любому из пп.27 или 28, отличающиеся тем, что они содержат от 0,5 до 2%, в расчете на сухую массу, вышеуказанной способствующей совместному измельчению GCC и РСС добавки, по отношению к общей сухой массе GCC и РСС.
30. Сухие пигменты на основе совместно измельченных GCC и РСС по п.29, отличающиеся тем, что способствующая совместному измельчению GCC и РСС добавка имеет степень молярной нейтрализации кислотных групп ниже 75%, предпочтительно, ниже 50% и, в высшей степени предпочтительно, ниже 20%, в расчете на совокупность кислотных групп.
31. Сухие пигменты на основе совместно измельченных GCC и РСС по п.30, отличающиеся тем, что способствующую совместному измельчению GCC и РСС добавку нейтрализуют гидроксидами, карбонатами, гидрокарбонатами натрия и калия, гидроксидами, оксидами кальция и магния, гидроксидом аммония или их смесями, предпочтительно, гидроксидами, карбонатами, гидрокарбонатами натрия и калия, гидроксидом аммония или их смесями, и, в высшей степени предпочтительно, гидроксидом натрия.
32. Сухие пигменты на основе совместно измельченных GCC и РСС по п.31, отличающиеся тем, что способствующая совместному измельчению GCC и РСС добавка обладает молекулярной массой в диапазоне от 4000 до 15000 г/моль, предпочтительно, от 4000 до 10000 г/моль.
33. Сухие пигменты на основе совместно измельченных GCC и РСС по п.32, отличающиеся тем, что способствующая совместному измельчению GCC и РСС добавка имеет показатель полимолекулярности в диапазоне от 1,5 до 3,5, предпочтительно, от 1,5 до 2,5.
1
4
34. Сухие пигменты на основе совместно измельченных GCC и РСС по п.33, отличающиеся тем, что способствующая совместному измельчению GCC и РСС добавка, когда речь идет о сополимере акриловой кислоты, включает, по меньшей мере, один другой мономер, чем акриловая кислота, выбираемый из мономеров с этиленовой ненасыщенностью и с группой монокарбоновой кислоты, таких как метакриловая кислота, или еще полуэфиров двухосновных кислот, таких как (С-С)-моноэфиры малеиновой или итаконовой кислот, или их смесей, или выбираемый из мономеров с этиленовой ненасыщенностью и группой дикарбоновой кислоты, таких как кротоновая кислота, изокротоновая кислота, коричная кислота, итаконовая кислота, малеиновая кислота, или еще ангидридов карбоновых кислот, таких как малеиновый ангидрид, или выбираемый из мономеров с этиленовой ненасыщенностью и сульфогруппой, таких как 2-акриламидо-2-метилпропансульфокислота, металлилсульфонат натрия, винилсульфокислота и стиролсульфокислота, или же еще выбираемый из мономеров с этиленовой ненасыщенностью и группой фосфорной кислоты, таких как винилфосфорная кислота, этиленгликольфосфатметакрилат, пропиленгликольфосфатметакрилат, этиленгликольфосфатакрилат, пропиленгликольфосфатакрилат и их этоксилаты, или же еще выбираемый из мономеров с этиленовой ненасыщенностью и группой фосфоновой кислоты, таких как винилфосфоновая кислота, или их смесей.
35. Сухие пигменты на основе совместно измельченных GCC и РСС по п.34, отличающиеся тем, что они содержат также, по меньшей мере, диспергатор РСС, который представляет собой гомополимер и/или сополимер акриловой кислоты, сочетающий все следующие характеристики:
степень молярной нейтрализации кислотных групп выше 80%, предпочтительно, выше 90%, в расчете на совокупность кислотных групп, и который, в высшей степени предпочтительно, полностью нейтрализован;
молекулярная масса в диапазоне от 10000 до 15000 г/моль, предпочтительно, от 12000 до 14000 г/моль;
показатель полимолекулярности в диапазоне от 1,5 до 2,5.
36. Сухие пигменты на основе совместно измельченных GCC и РСС по п.35, отличающиеся тем, что они содержат от 0,5 до 2%, предпочтительно, от 0,5 до 1%, в расчете на сухую массу, вышеуказанного диспергатора РСС, по отношению к сухой массе РСС.
37. Сухие пигменты на основе совместно измельченных GCC и РСС по п.36, отличающиеся тем, что диспергатор РСС нейтрализуют гидроксидами, карбонатами, гидрокарбонатами натрия, калия, гидроксидом аммония или их смесями, и, предпочтительно, гидроксидом натрия.
1
4
38. Сухие пигменты на основе совместно измельченных GCC и РСС по п.37, отличающиеся тем, что диспергатор РСС, когда речь идет о сополимере акриловой кислоты, включает, по меньшей мере, один другой мономер, чем акриловая кислота, выбираемый из мономеров с этиленовой ненасыщенностью и с группой монокарбоновой кислоты, таких как метакриловая кислота, или еще полуэфиров двухосновных кислот, таких как (С-С)-моноэфиры малеиновой или итаконовой кислот, или их смесей, или выбираемый из мономеров с этиленовой ненасыщенностью и группой дикарбоновой кислоты, таких как кротоновая кислота, изокротоновая кислота, коричная кислота, итаконовая кислота, малеиновая кислота, или еще ангидридов карбоновых кислот, таких как малеиновый ангидрид, или выбираемый из мономеров с этиленовой ненасыщенностью и сульфогруппой, таких как 2-акриламидо-2-метилпропансульфокислота, металлилсульфонат натрия, винилсульфокислота и стиролсульфокислота, или же еще выбираемый из мономеров с этиленовой ненасыщенностью и группой фосфорной кислоты, таких как винилфосфорная кислота, этиленгликольфосфатметакрилат, пропиленгликольфосфатметакрилат, этиленгликольфосфатакрилат, пропиленгликольфосфатакрилат и их этоксилаты, или же еще выбираемый из мономеров с этиленовой ненасыщенностью и группой фосфоновой кислоты, таких как винилфосфоновая кислота, или их смесей.
39. Применение водных суспензий совместно измельченных GCC и РСС по любому из пп.12-26 в производстве бумаги и, в частности, при накладывании бумажных листов на войлок и при изготовлении бумажного листа, и в производстве красок.
40. Применение сухих пигментов на основе совместно измельченных GCC и РСС по любому из пп.27-38 в производстве бумаги и, в частности, при накладывании бумажных листов на войлок и при изготовлении бумажного листа, и в производстве красок, каучуков и пластиков.